(57)【特許請求の範囲】
【請求項１】
グラファイト基材の表面に異なる材料がコーティングされた、真空下または減圧下の装置内で使用される被覆グラファイト部材であって、前記グラファイト基材が一部露出した、基材表面に対して凹形状の座繰り穴またはネジ穴形状の露出部を有すると共に、該露出部は、前記グラファイト基材を保持する保持手段の突起との嵌め合わせに用いられることを特徴とする被覆グラファイト部材。
【請求項２】
前記グラファイト基材の露出部は、その面積が１ｍｍ２以上１２００ｍｍ２以下であることを特徴とする請求項１に記載の被覆グラファイト部材。
【請求項３】
前記グラファイト基材の露出部は、温度が１５００℃以下となる箇所に設けられていることを特徴とする請求項１または２に記載の被覆グラファイト部材。
【請求項４】
前記グラファイト基材の露出部は、グラファイトに対して腐食性のあるガスに接触しない箇所に設けられていることを特徴とする請求項１から３の何れかに記載の被覆グラファイト部材。
【請求項５】
前記異なる材料は、少なくともＰＢＮ、ＰＧ、ＳｉＣ、ＴａＣの何れかであることを特徴とする請求項１から４の何れかに記載の被覆グラファイト部材。
【請求項６】
グラファイト基材の表面に異なる材料がコーティングされた、真空下または減圧下の装置内で使用される被覆グラファイト部材と、前記グラファイト基材を保持する保持手段とのアセンブリであって、前記被覆グラファイト部材は、前記グラファイト基材が一部露出した、基材表面に対して凹形状の座繰り穴またはネジ穴形状の露出部を有すると共に、該露出部に前記保持手段の突起が嵌め合わせられていることを特徴とする被覆グラファイト部材と保持手段とのアセンブリ。
【発明の詳細な説明】
【技術分野】
【０００１】
本発明は、熱分解窒化ホウ素（ＰＢＮ）、熱分解黒鉛（ＰＧ）、炭化ケイ素（ＳｉＣ）、炭化タンタル（ＴａＣ）などがコーティング（被覆）された被覆グラファイト部材及びこれと保持手段とのアセンブリに関するものである。
【背景技術】
【０００２】
ＰＢＮ、ＰＧ、ＳｉＣ、ＴａＣなどがコーティングされたグラファイト材は、グラファイトのみでは得られない特性を有するため、用途に応じて各種部材に用いられている。特に、ＰＢＮをコーティングしたグラファイト材は、耐熱性、耐衝撃性、耐薬品性、耐放射線性、熱伝導性等に優れ、さらにグラファイトのみでは得られない電気絶縁性を有するため、炭素を嫌う系に用いる治具や部材の材料として有利である。
【０００３】
また、ＰＢＮは、化学蒸着（ＣＶＤ）法で合成されるため、このＰＢＮ単体を材料として用いる場合は形状的な制限が大きいが、一方で、ＰＢＮを被覆したグラファイト材は、加工したグラファイトにＰＢＮをコーティングするため、自由に形状を付与することができるので、短時間でＰＢＮの特性を有する複雑な形状の治具や部材を得ることができる。
【０００４】
したがって、ＰＢＮを被覆したグラファイト材は、その適応範囲は広く、多種多用な部材に利用可能である。例えば、ウエハートレー、蒸着原料溶融ルツボ、ヒーター、反応容器、熱シールド部材、結晶引上げ用ルツボなどの材料として用いることができる。また、高温ＮＨ３に対して優れた耐食性を示すことから、ＧａＮ単結晶の育成用ルツボや、ＧａＮエピタキシャル膜成長装置用の治具などにも使用されている。
【０００５】
ところで、ＰＢＮ、ＰＧ、ＳｉＣ、ＴａＣなどがコーティングされたグラファイト材は、グラファイトのみでは適用できないような治具や部材の材料として用いられているため、基材のグラファイトが露出することは好ましくないとされてきた。そのため、ＰＢＮ、ＰＧ、ＳｉＣ、ＴａＣなどの被覆材をグラファイト基材の全面にコーティングするのが通常である。しかしながら、全面にグラファイト基材をコーティングするためには、１回のコーティングでは基材を支持している箇所がコーティングされないために、１回目のコーティング後に基材の支持箇所をずらして、２回目のコーティングを行う必要がある。これは、１回のコーティングに比べて２倍のコストを要するために経済的でないという問題がある。
【０００６】
そこで、１回のコーティングで基材の全面を被覆するために、特許文献１には、基材に設けられた貫通孔の直径よりも小さな断面積を有する回転支持杆に懸架し、反応過程を通じて基材の支持接点を連続的に移動させるコーティング方法が提案されている。しかしながら、この方法では、中央部に貫通穴を有する形状のものにしか適用できないという問題がある。
【０００７】
また、特許文献２には、基材の一部にＳｉＣ板を嵌着または貼着し、このＳｉＣ板を支持部にすることによって、１回のコーティングで基材の全面にＳｉＣを被覆する方法が開示されている。しかしながら、この方法でも、ＳｉＣ板を嵌着または貼着するために余分のコストを要する上に、嵌着または貼着した箇所を起点に被覆膜が剥がれてくる可能性があるという問題がある。
【０００８】
さらに、ＰＢＮ、ＰＧ、ＳｉＣ、ＴａＣなどの被覆グラファイト材は、物性の異なる材料を組み合わせるために、その欠点として、高温度域や低温度域では、熱膨張係数の違いから、被覆膜の剥離が起こり易いことが指摘されている。この問題に対して、特許文献３には、グラファイト材をプラズマおよび/または反応性ガスで表面処理した後に、ＣＶＤ法によりＰＢＮの被覆膜を形成する試みが記載されている。しかしながら、この被覆グラファイト材でも、ある程度の改善はなされるものの、依然として被覆膜の剥離が起こり得るという問題がある。
【先行技術文献】
【特許文献】
【０００９】
【特許文献１】特開昭６３−１３４６６３
【特許文献２】特開２０００−１２９４４４
【特許文献３】特開昭６２−２０７７８６
【発明の概要】
【発明が解決しようとする課題】
【００１０】
本発明者らは、上記の問題に鑑み鋭意検討を重ねたところ、ＰＢＮ、ＰＧ、ＳｉＣ、ＴａＣなどをコーティングした被覆グラファイト材の剥離の問題は、減圧下または真空下の装置内における被覆膜の内外の圧力差に起因していることを見出した。すなわち、被覆グラファイト材を減圧下や真空下の装置内で使用する際に、装置内のガスの排気処理がなされるところ、被覆グラファイト基材の隙間に存在しているガスは、緻密な被覆膜によって囲まれているために、その排気速度が遅くなるという事態が生じる。その結果、被覆膜の内外で圧力差が生じることになり、この圧力差が被覆膜の剥離の一因となっていることを知見し、本発明に至ったものである。
【００１１】
そこで、本発明の目的は、減圧下や真空下において被覆膜内外の圧力差が生じにくく、かつ熱衝撃に強く、被覆膜の剥離が起こりにくい被覆グラファイト部材及びこれと保持手段とのアセンブリを提供することである。
【課題を解決するための手段】
【００１２】
本発明は、グラファイト基材の表面にＰＢＮ、ＰＧ、ＳｉＣ、ＴａＣなどの異なる材料がコーティングされた、真空下または減圧下の装置内で使用される被覆グラファイト部材であって、このグラファイト基材が一部露出した、基材表面に対して凹形状の座繰り穴またはネジ穴形状の露出部を有すると共に、この露出部は、前記グラファイト基材を保持する保持手段の突起との嵌め合わせに用いられることを特徴とするものである。そして、このグラファイト基材の露出部は、その面積は、１ｍｍ２以上１２００ｍｍ２以下であることが好ましい。
【００１３】
また、グラファイト基材の露出部は、温度が１５００℃以下となる箇所に設けるか、またはグラファイトに対して腐食性のあるガスに接触しない箇所に設けることが好ましい。さらに、本発明は、グラファイト基材の表面に異なる材料がコーティングされた、真空下または減圧下の装置内で使用される被覆グラファイト部材と、グラファイト基材を保持する保持手段とのアセンブリであって、基材表面に対して凹形状の座繰り穴またはネジ穴形状の露出部に保持手段の突起が嵌め合わせられていることを特徴とするものである。
【発明の効果】
【００１４】
本発明によれば、被覆グラファイト部材の一部にグラファイトが露出した箇所を設けるため、減圧下または真空下で使用してもグラファイト材の隙間に存在するガスを容易に排出させることができるので、被覆膜の内外の圧力差が生じにくく、この圧力差に起因する被覆膜の剥離を防止することができる。
【図面の簡単な説明】
【００１５】
【図１】本発明のグラファイト基材の露出部の座繰り穴またはネジ穴形状を示す断面模式図である。
【図２】図１に示すグラファイト基材の露出部を保持手段で保持した実施形態を示す断面模式図である。
【図３】実施例で用いる被覆グラファイト部材の模式図である。
【図４】図３の被覆グラファイト部材を保持手段で保持した際の断面模式図である。
【図５】作製した被覆グラファイト部材に加熱冷却試験を行う際の断面模式図である。
【発明を実施するための形態】
【００１６】
以下に、本発明の実施形態について詳細に説明する。
【００１７】
本発明の被覆グラファイト部材は、例えば、ウエハートレー、蒸着原料溶融ルツボ、ヒーター、反応容器、熱シールド部材、結晶引上げ用ルツボ、蛍光体製造用容器、蛍光体製造用治具、セラミックス焼成用セッター、合金熱処理焼鈍炉の炉材などとして使用されるが、その用途は限定されず、その形状も、用途や目的に応じて自由に設計することができる。
特に、ＰＢＮ被覆グラファイト部材は、ＧａＮ単結晶育成容器、反応器、ＧａＮ成長用ＭＯＣＶＤ装置のヒーター、サセプタ、遮熱板などとして使用することができる。
【００１８】
本発明のグラファイト基材は、グラファイトを機械加工などの手段により成形して作製される。その材料は、等方性黒鉛、押出成形黒鉛、モールド成形黒鉛、炭素繊維強化炭素複合材料（Ｃ／Ｃ複合材料）などである。その製法は、機械加工などの手段に限定されず、また、一部異なる材料をグラファイト基材として組みあわせて用いてもよい。
【００１９】
成形されたグラファイト基材は、この保持手段によって保持された状態で、その表面に異なる材料の被覆膜が形成される。このとき、被覆材としては、ＰＢＮ、ＰＧ、ＳｉＣ、ＴａＣなどの材料を用いることができるが、これらの材料に限定されることはなく、複数の材料を組み合わせることもできる。また、その用途や目的に応じて適切な被覆材を選択することもできる。
【００２０】
また、ＰＢＮ、ＰＧ、ＳｉＣ、ＴａＣを被覆する場合は、その被覆方法として、一般的にＣＶＤ法が用いられるが、他の方法を用いてもよい。例えば、グラファイト基材にＰＢＮを被覆する方法としては、１０００Ｐａ以下の減圧下でグラファイト基材を１７００℃から２３００℃に昇温し、ＢＣｌ３ガスおよびＮＨ３ガスを接触させることで、ＰＢＮの蒸着膜をグラファイト基材上に形成する方法が知られている。
【００２１】
本発明の被覆グラファイト部材は、そのグラファイト基材が一部露出していることを特徴とするものである。そして、これによって、真空下で使用してもグラファイト基材の隙間に存在するガスが容易に排出されることになるため、被覆膜の内外で圧力差が生じにくくなる。
【００２２】
本発明の特徴である露出部は、どのような手段によって設けても構わない。グラファイト基材を保持する保持手段により保持されている箇所を露出部としてもよいし、一部マスキングを施すことによって被覆材がコーティングされない箇所を設けてもよい。また、既にコーティングされた被覆材の一部を取り除くことによって露出部を設けてもよいが、保持手段により支持されていた箇所を露出部とすれば、コーティング工程が１回で済むため、新たに露出部を設ける手間もかからず製造効率の観点から好ましい。そして、このような露出部は、１箇所に設けてもよく、複数箇所に設けても構わない。
【００２３】
露出部の形状は、特に限定されないが、基材表面に対して凹形状の座繰り穴またはネジ穴形状であることが好ましい。グラファイト基材に予め凹形状の座繰り穴またはネジ穴を設けるとともに、保持手段に座繰り穴またはネジ穴に相応する形状の突起を設ければ、グラファイト基材の座繰り穴またはネジ穴と保持手段の突起を嵌め合わせることによって、グラファイト基材を容易に保持することができる。
【００２４】
座繰り穴の形状としては、例えば、図１に示すような種々の形状やこれらを組み合わせた形状とすることができる。また、座繰り穴を上部から見たときに、その形状は円形でも多角形でもよいが、多角形とすれば基材を回転しないように保持することが可能である。グラファイト基材にネジ穴を設ける場合は、保持手段に同形状の雄ネジを設ければよい。このようにすれば、より安定して基材を保持することができるため、被覆膜コーティング中の倒れを防止することができるので、製造の歩留りが向上する。  また、保持手段によってグラファイト基材を保持する場合は、通常、複数本の支柱により支持するが、このような座繰り穴またはネジ穴によってグラファイト基材を保持すれば、図２や図４に示すように、保持手段によってグラファイト基材を１箇所で保持することが可能となる。
【００２５】
露出部の面積は、グラファイト基材の隙間に存在するガスを容易に排出して被覆膜の内外の圧力差が生じさせない大きさとする必要があるため、少なくとも１ｍｍ２以上である。露出部の面積が１ｍｍ２未満では、真空下で使用するときにグラファイト基材の隙間に存在するガスの排出速度が遅く、被覆膜の内外に圧力差が生じて被覆膜が剥離する怖れがあるからである。したがって、露出部の面積は、少なくとも１ｍｍ２以上、より好ましくは３ｍｍ２以上、さらに好ましくは１０ｍｍ２以上であれば、被覆膜の剥離を起こりにくくすることが可能となる。また、部材の大きさや形状にもよるが、露出部の面積が３０ｍｍ２以上、より好ましくは８０ｍｍ２以上であれば、前述のように突起を設けた保持手段によってグラファイト基材を容易に保持することができるので好ましい。
【００２６】
また、被覆グラファイト部材は、グラファイト基材のみでは適用できない条件下で使用されることが多いので、グラファイト基材の露出部が大きすぎることは好ましくない。特に、グラファイト基材に対して腐食性のあるガス雰囲気下で使用する場合は、グラファイト基材の露出部が腐食性ガスで消耗して耐用期間が短くなるから、露出部の面積は、１０００ｍｍ２以下であることが好ましく、より好ましくは５００ｍｍ２以下、さらに好ましくは１００ｍｍ２以下である。もっとも、露出部の面積が１０００ｍｍ２を超えた大きさでも、被覆膜の剥離は起こらないから使用可能であるが、使用回数を重ねると腐食性ガスによってグラファイト基材の消耗が進むために耐用期間が短くなるから、１２００ｍｍ２以下であることが好ましい。
【００２７】
したがって、露出部の面積は、被覆膜の剥離を抑えるために１ｍｍ２以上１２００ｍｍ２以下であることが好ましく、また、グラファイト基材の消耗を抑えて耐用期間を長く保つためには、１ｍｍ２以上１０００ｍｍ２以下であることがより好ましい。
【００２８】
露出部の位置は、特に限定されず、任意に選択してもよいが、本発明の被覆グラファイト部材をグラファイトに対して腐食性のあるガスの存在下で使用する場合は、グラファイト基材の露出部を腐食性ガスに直接さらされないような箇所に設けることが好ましい。例えば、他の部材によって覆われている箇所や他の部材との結合部に設けることができる。このようにすれば、グラファイト基材の腐食を防止することができるため、長期的に安定して使用することができる。
【００２９】
また、露出部の位置は、本発明の被覆グラファイト部材をグラファイトに対して腐食性のあるガスの存在下で使用する場合は、グラファイト基材の腐食による消耗が少ない温度となる箇所に設けるのがよい。温度が１０００℃以下となる箇所では、グラファイト基材の腐食が進行しにくいために、長期にわたって使用することが可能となるために好ましい。もっとも、温度が１０００℃を超える箇所でも、被覆膜の剥離は起こらないから使用可能であるが、使用回数を重ねるとグラファイト基材の消耗が進むために耐用期間が短くなるから、１５００℃以下の温度となる箇所に設けることが好ましい。
【００３０】
したがって、露出部の位置は、１５００℃以下の温度となる箇所が好ましく、また、グラファイト基材の消耗を抑えて耐用期間を長く保つためには、１０００℃以下の温度となる箇所がより好ましい。
【実施例】
【００３１】
以下、本発明の実施例を図面に基づいて詳細に説明する。
【００３２】
〈実施例１〉
実施例１では、最初に、等方性グラファイトを機械研削加工し、図３に示すような円盤部７が直径２００ｍｍ、厚さ１０ｍｍでシャフト部が直径２０ｍｍ、長さ５０ｍｍのサセプタ形状のグラファイト基材２を用意した。そして、図４に示すように、このグラファイト基材２のシャフト部８の底面を保持手段６によって支持して、高温蒸着炉にセットした後に、炉内を真空ポンプで排気して、約２０００℃まで加熱昇温させた。
【００３３】
次に、炉内温度を約２０００℃、炉内圧力を１０００Ｐａ以下に保持して、ＢＣｌ３ガスとＮＨ３ガスを反応させることによって、グラファイト基材２の表面にＰＢＮ膜を被覆した。また、このままの状態では、ＰＢＮ蒸着時に支持した部分がコーティングされていないために、支持する箇所を変えて再度ＰＢＮのコーティングを行った。
【００３４】
そして、炉内を常温に戻してから、ＰＢＮが前面に被覆されたグラファイト部材１を取り出して観察したところ、ＰＢＮ膜は、グラファイト基材２表面に強く付着しており、剥離は生じていなかった。次に、シャフト部８の先端部のＰＢＮ被覆膜の一部を研削によって取り除いて、直径２ｍｍの露出部３を設けた。このときの露出部３の面積は３．１４ｍｍ２である。
【００３５】
また、このような露出部３を設けて作製した被覆グラファイト部材１をＧａＮ成膜用ＭＯＣＶＤ装置内に載置した後、この装置内を真空引きしながら、１Ｌ／ｍｉｎの流量でＮＨ３ガスを流した。さらに、この状態において、サセプタ円盤部７の中央部が昇温速度１００℃／ｍｉｎで１４００℃になるまで加熱した後に、降温速度５０℃／ｍｉｎで４００℃になるまで冷却する加熱冷却試験を行った。図５は、被覆グラファイト部材１に加熱手段９を用いて加熱冷却試験を行う態様を示すものである。この試験において、サセプタ円盤部７の中央部が１４００℃になったときのシャフト部８先端のグラファイト基材２の露出部３は、その温度が１０００℃であった。
【００３６】
最後に、加熱手段９を用いて上記の加熱冷却試験を１００回繰り返し行ったところ、ＰＢＮ被覆膜は剥離しなかった。また、１００回目の加熱冷却試験を終えた時点では、グラファイト基材２の消耗は確認されなかった。
【００３７】
〈実施例２〜実施例５〉
実施例２〜実施例５では、実施例１と同様の方法によって、グラファイト基材２の露出部３の直径や面積を表１に示す大きさに変化させた被覆グラファイト部材１を作製した。
【００３８】
そして、これら作製した被覆グラファイト部材１に実施例１と同様の加熱冷却試験を１００回繰り返し行ったところ、ＰＢＮ被覆膜は剥離しなかった。また、いずれの被覆グラファイト部材１も、１００回目の加熱冷却試験を終えた時点では、グラファイト基材２の消耗は確認されなかった。
【００３９】
〈実施例６〉
実施例６では、最初に、実施例１と同じ大きさのサセプタ形状のグラファイト基材２を用意した。また、機械加工によってシャフト部８の先端部に直径が５ｍｍで、深さが５ｍｍの座繰り穴４を設けた。このときの露出部３の面積は９８．２ｍｍ２である。そして、形成した座繰り穴４に嵌め合わせることができるような突起部を有した保持手段６によってグラファイト基材２を支持して、高温蒸着炉にセットした。
【００４０】
次に、炉内を真空ポンプで排気して、約２０００℃まで加熱昇温させた後、炉内温度を約２０００℃、炉内圧力を１０００Ｐａ以下に保持して、ＢＣｌ３ガスとＮＨ３ガスを反応させることによって、グラファイト基材２の表面にＰＢＮ膜を被覆した。
【００４１】
最後に、作製した被覆グラファイト部材１に実施例１と同様の加熱冷却試験を１００回繰り返し行ったところ、ＰＢＮ被覆膜は剥離しなかった。また、１００回目の加熱冷却試験を終えた時点でも、グラファイト基材２の消耗は確認されなかった。
【００４２】
〈実施例７〜実施例１３〉
実施例７〜実施例１３では、実施例６と同様の方法によって、グラファイト基材２の露出部３の直径、深さや面積を表１に示す数値の大きさに変化させた被覆グラファイト部材１を作製した。
【００４３】
そして、これら作製した被覆グラファイト部材１に実施例１と同様の加熱冷却試験を１００回繰り返し行ったところ、ＰＢＮ被覆膜は剥離しなかった。もっとも、実施例７〜実施例１２の被覆グラファイト部材１では、１００回目の加熱冷却試験を終えた時点では、グラファイト基材の消耗は確認されなかったが、一方で、実施例１３の被覆グラファイト部材１では、９０回目の加熱冷却試験を終えた時点からグラファイト基材２の消耗が確認された。
【００４４】
〈実施例１４〉
実施例１４では、実施例１と同様の方法によって、グラファイト基材２の全面をＰＢＮでコーティングした後に、機械加工によってシャフトの側面部に直径が５ｍｍで、深さが５ｍｍの座繰り穴４を設けた。このときの露出部３の面積は９８．２ｍｍ２である。
【００４５】
次に、作製した被覆グラファイト部材１に実施例１と同様の加熱冷却試験を行ったが、この試験において、サセプタ円盤部７の中央部が１４００℃になったときのシャフト部８の側面部のグラファイト基材２の露出部の温度は１２００℃であった。
【００４６】
最後に、作製した被覆グラファイト部材１に前記加熱冷却試験を１００回繰り返し行ったところ、ＰＢＮ被覆膜は剥離しなかったが、８０回目の加熱冷却試験を終えた時点からグラファイト基材２の消耗が確認された。
【００４７】
〈実施例１５〉
実施例１５では、最初に、実施例１と同じ大きさのサセプタ形状のグラファイト基材２を用意した。また、機械加工によって円盤部７の中央部に直径が５ｍｍで、深さが５ｍｍの座繰り穴４を設けた。このときの露出部３の面積は９８．２ｍｍ２である。そして、形成した座繰り穴４に嵌めこめるような凸状部を有した保持手段６によってグラファイト基材２を支持して、高温蒸着炉にセットした。
【００４８】
次に、炉内を真空ポンプで排気して、約２０００℃まで加熱昇温させた後、炉内温度を約２０００℃、炉内圧力を１０００Ｐａ以下に保持して、ＢＣｌ３ガスとＮＨ３ガスを反応させることによって、グラファイト基材２の表面にＰＢＮ膜を被覆した。
【００４９】
そして、作製した被覆グラファイト部材１に実施例１と同様の加熱冷却試験を行ったが、この試験において、サセプタ円盤部７の中央部に設けたグラファイト基材２の露出部３の最高温度は１４００℃であった。
【００５０】
最後に、作製した被覆グラファイト部材１に加熱手段９を用いて前記加熱冷却試験を１００回繰り返し行ったところ、ＰＢＮ被覆膜は剥離しなかったが、５０回目の加熱冷却試験を終えた時点からグラファイト基材２の消耗が確認された。
【００５１】
〈比較例１〉
比較例１では、最初に、実施例１と同じ大きさのサセプタ形状のグラファイト基材２を用意した。そして、このグラファイト基材２のシャフト部８の底面を支持して、高温蒸着炉にセットした後、炉内を真空ポンプで排気して、約２０００℃まで加熱昇温させた。その後、炉内温度を約２０００℃、炉内圧力を１０００Ｐａ以下に保持して、ＢＣｌ３ガスとＮＨ３ガスを反応させることによって、グラファイト基材２の表面にＰＢＮ膜を被覆した。
【００５２】
次に、このままの状態では、ＰＢＮ蒸着時に支持した部分がコーティングされていないため、支持する箇所を変えて再度ＰＢＮのコーティングを行った。そして、炉内を常温に戻してから、ＰＢＮが前面に被覆されたグラファイト部材１を取り出して観察したところ、ＰＢＮ膜は、グラファイト基材２の表面に強く付着しており、剥離は生じていなかった。
【００５３】
そして、比較例１では、露出部を設けていない被覆グラファイト部材１に加熱手段９を用いて実施例１と同様の加熱冷却試験を繰り返し行ったところ、３回目に被覆膜の剥離が確認された。
【００５４】
【表１】
0006478364.tif 000002
【符号の説明】
【００５５】
１  被覆グラファイト部材
２  グラファイト基材
３  露出部
４  座繰り穴
５  ネジ穴
６  保持手段
７  円盤部
８  シャフト部
９  加熱手段
【図１】
0006478364.tif 000003
【図２】
0006478364.tif 000004
【図３】
0006478364.tif 000005
【図４】
0006478364.tif 000006
【図５】
0006478364.tif 000007